Титана́т ба́рия — соединение оксидов бария и титана BaTiO3. Бариевая соль несуществующей в свободном виде метатитановой кислоты — H2TiO3. Кристаллическая модификация титаната бария со структурой перовскита является сегнетоэлектриком, обладающим фоторефрактивным и пьезоэлектрическим эффектом. После открытия Б. М. Вулом в 1944 году сегнетоэлектрических свойств у титаната бария начался принципиально новый этап в исследовании сегнетоэлектриков.
 Титанат бария представляет собой бесцветные кристаллы. Нерастворим в воде.
 При понижении температуры в кристаллах титаната бария происходит ряд последовательных сегнетоэлектрических фазовых переходов: при 120 °C они переходят из кубической (параэлектрической) фазы с пространственной группой Pm3m в тетрагональную полярную (сегнетоэлектрическую) фазу с пространственной группой P4mm, затем при 5 °C следует переход в орторомбическую полярную фазу с пространственной группой Amm2 и, наконец, при −90 °C — в ромбоэдрическую полярную фазу с пространственной группой R3m. Все три перехода — переходы первого рода, так что при изменении температуры диэлектрическая проницаемость меняется скачками. Выше температуры Tc= 120 °C диэлектрическая проницаемость следует закону Кюри-Вейсса:

  
    
      
        ε
        =
        
          
            C
            
              T
              −
              
                T
                
                  c
                
              
            
          
        
        ,
      
    
    {\displaystyle \varepsilon ={\frac {C}{T-T_{c}}},}
  

где
 Титанат бария характеризуется высокими значениями диэлектрической проницаемости (до 104; 1400±250 при н.у.); на его основе разработано несколько типов сегнетоэлектрической керамики, используемых для создания конденсаторов, пьезоэлектрических датчиков, позисторов.
 Кроме кубической модификации со структурой перовскита, известна гексагональная модификация титаната бария (пр. гр. P63/mmc), устойчивая при температуре выше 1430 °C.
 Титанат бария получают спеканием BaCO3 с TiO2 при 1100 °C:
 
  
    
      
        
          
            B
            a
            C
            
              O
              
                3
              
            
            +
            T
            i
            
              O
              
                2
              
            
             
            
              →
              
            
             
            B
            a
            T
            i
            
              O
              
                3
              
            
            +
             
            C
            
              O
              
                2
              
            
            ↑
            

            
          
        
      
    
    {\displaystyle {\mathsf {BaCO_{3}+TiO_{2}\ \xrightarrow {} \ BaTiO_{3}+\ CO_{2}\uparrow {}}}}
  

 Для выращивания монокристаллов используется раствор BaCO3 и TiO2 в расплавах KF или BaCl2.
 Существует и пероксидный метод:
 
  
    
      
        
          
            T
            i
            C
            
              l
              
                4
              
            
            +
            B
            a
            C
            
              l
              
                2
              
            
            +
            2
            
              H
              
                2
              
            
            
              O
              
                2
              
            
            +
            6
            N
            
              H
              
                4
              
            
            O
            H
             
            
              →
              
            
             
            B
            a
            
              O
              
                2
              
            
            
              O
              
                2
              
            
            T
            i
            O
            ⋅
            2
            
              H
              
                2
              
            
            O
            ↓
            

            
            +
            6
            N
            
              H
              
                4
              
            
            C
            l
            +
            3
            
              H
              
                2
              
            
            O
          
        
      
    
    {\displaystyle {\mathsf {TiCl_{4}+BaCl_{2}+2H_{2}O_{2}+6NH_{4}OH\ \xrightarrow {} \ BaO_{2}O_{2}TiO\cdot 2H_{2}O\downarrow {}+6NH_{4}Cl+3H_{2}O}}}
  

 
  
    
      
        
          
            B
            a
            
              O
              
                2
              
            
            
              O
              
                2
              
            
            T
            i
            O
            ⋅
            2
            
              H
              
                2
              
            
            O
             
            
              
                →
                
                  

                  
                
                
                  
                    700
                    
                      o
                    
                  
                  C
                
              
            
            

            
             
            B
            a
            T
            i
            
              O
              
                3
              
            
            +
            
              O
              
                2
              
            
            ↑
            

            
          
        
      
    
    {\displaystyle {\mathsf {BaO_{2}O_{2}TiO\cdot 2H_{2}O\ {\xrightarrow[{}]{700^{o}C}}{}\ BaTiO_{3}+O_{2}\uparrow {}}}}
  

 Титанат бария также можно получить разложением барий-титанил оксалата Ba(TiO)(C2O4)2.
 Титанат бария используется в качестве диэлектрика при изготовлении керамических конденсаторов, а также в качестве материала для пьезоэлектрических микрофонов и пьезокерамических излучателей.
  (англ.)